(57)【要約】【課題】卓越したクッション性と耐久性を有するオレフィン系積層体の提供。【解決手段】オレフィン系樹脂（Ａ）からなる基材に、ＪＩＳ  Ｋ６２５３規定のＡ硬度が１以上、４０未満であり、軟化温度が８０〜１７０℃であるオレフィン系熱可塑性エラストマー（Ｂ）が接着したオレフィン系積層体、及び更に（Ｂ）にＪＩＳ  Ｋ６２５３規定のＡ硬度が４０以上、Ｄ硬度１００以下であるオレフィン系熱可塑性エラストマー（Ｃ）が接着したオレフィン系積層体。【選択図】なし【特許請求の範囲】
【請求項１】
オレフィン系樹脂（Ａ）からなる基材に、ＪＩＳ  Ｋ６２５３規定のＡ硬度が１以上、４０未満であり、軟化温度が８０〜１７０℃であるオレフィン系熱可塑性エラストマー（Ｂ）が接着したオレフィン系積層体。
【請求項２】
更に（Ｂ）に、ＪＩＳ  Ｋ６２５３規定のＡ硬度が４０以上、Ｄ硬度１００以下であるオレフィン系熱可塑性エラストマー（Ｃ）が接着した請求項１に記載のオレフィン系積層体。
【請求項３】
（Ｂ）が、架橋性ゴム状重合体（Ｂ−１−１）とオレフィン系樹脂（Ｂ−０）を含有する熱可塑性樹脂（Ｂ−１−２）とからなる架橋された熱可塑性架橋ゴム組成物（Ｂ−１）、及び／または、熱可塑性非架橋性ゴム重合体（Ｂ−２）である請求項１または２に記載のオレフィン系積層体。
【請求項４】
（Ｂ−１−１）が、エチレンと炭素数３〜２０のα−オレフィンを含有する、メタロセン触媒を用いて製造されたエチレン・α−オレフィン共重合体（Ｂ−１−１α）、または主鎖および側鎖に二重結合を有する単独重合体及び／または共重合体からなる不飽和ゴムの全オレフィン性二重結合の５０％以上が水素添加された水素添加ゴム（Ｂ−１−１β）から選ばれる一種以上のゴム状重合体である請求項３に記載のオレフィン系積層体。
【発明の詳細な説明】
【技術分野】
【０００１】
本発明は、オレフィン系積層体に関するものである。更に詳しくは、クッション性と耐久性に優れた積層体に関するものである。
【背景技術】
【０００２】
従来より家電部品、自動車内・外装部品、住宅・建材部品、工業部品等のクッション材料として発泡体が広く使用されている。しかしながら、柔らかい発泡体は、触感は柔らかく良好であるが、耐久性が低く、一方硬い発泡体は、触感（クッション性）が不充分であり、問題となっている。このような発泡体のベースとなっているゴム系組成物として、エチレン−プロピレン−ジエンゴム（ＥＰＤＭ）により製造されたオレフィン系エラストマー（下記特許文献１，２を参照）を用いる動的架橋技術が知られているが、一般にオレフィン系エラストマーの発泡性が低いためにクッション性に劣り、必ずしも市場では満足されていない。
またオレフィン系樹脂の基材にオレフィン系発泡体が接着した積層体、及び更にオレフィン系熱可塑性エラストマーが接着した積層体は、既に公知の技術であるが、クッション性と耐久性のバランス特性が劣り、そのために実用的使用に耐え得る積層体が求められている。
【特許文献１】特開平８−１２０１２７号公報
【特許文献２】特開平９−１３７００１号公報
【発明の開示】
【発明が解決しようとする課題】
【０００３】
本発明は、このような現状に鑑み、上記のような問題点のない、即ちクッション性と耐久性に優れた積層体を提供することを目的とするものである。
【課題を解決するための手段】
【０００４】
本発明者は積層体の改良を鋭意検討した結果、特定のオレフィン系熱可塑性エラストマーを用いることにより、驚くべきことにクッション性と耐久性が飛躍的に向上する事を見出した。
即ち本発明は、オレフィン系樹脂（Ａ）からなる基材に、ＪＩＳ  Ｋ６２５３規定のＡ硬度が１以上、４０未満であり、軟化温度が８０〜１７０℃であるオレフィン系熱可塑性エラストマー（Ｂ）が接着したオレフィン系積層体、及び更に（Ｂ）にＪＩＳ  Ｋ６２５３規定のＡ硬度が４０以上、Ｄ硬度１００以下であるオレフィン系熱可塑性エラストマー（Ｃ）が接着したオレフィン系積層体を提供するものである。
【発明の効果】
【０００５】
本発明はクッション性と耐久性に優れる積層体を提供する。
【発明を実施するための最良の形態】
【０００６】
以下、本発明に関して具体的に説明する。
本発明の積層体は、オレフィン系樹脂（Ａ）からなる基材に、特定のオレフィン系熱可塑性エラストマー（Ｂ）が接着した積層体、及び更にオレフィン系熱可塑性エラストマー（Ｃ）が接着した積層体である。
ここで、（Ｂ）は積層体のクッション性を発現させるための層であり、ＪＩＳ  Ｋ６２５３規定のＡ硬度が１以上、４０未満であり、軟化温度が８０〜１７０℃であることが必須である。両条件を同時に満足する場合には、初期のクッション性だけでなく、長期使用下でのクッション性が保持されることを見出し、本発明を完成した。
【０００７】
以下に本発明の各成分について詳細に説明する。
（Ａ）成分
本発明における（Ａ）成分はオレフィン系樹脂からなり、必要に応じて後述の（Ｂ）成分中のエラストマー、フィラー（（Ｅ）２５０℃で溶融しない粉末状化合物）を添加することができる。
上記オレフィン系樹脂は、エチレン系またはプロピレン系樹脂等の炭素数２〜２０であるエチレン及び／またはα−オレフィンの単独もしくは二種以上を含有する共重合体であり、特にプロピレン系樹脂が好ましい。
オレフィン系樹脂の中で最も好適に使用されるプロピレン系樹脂を具体的に示すと、ホモのポリプロピレン、プロピレンとエチレン、ブテン−１、ペンテン−１、ヘキセン−１等の他のα−オレフィンとの共重合体等が挙げられる。
本発明で最も好適に使用されるプロピレン系樹脂を具体的に示すと、ホモのアイソタクチックポリプロピレン、プロピレンとエチレン、ブテン-１、ペンテン-１、ヘキセン-１等の他のα-オレフィンとのアイソタクチック共重合樹脂（ブロック、ランダムを含む）等が挙げられる。
【０００８】
（Ｂ）成分
本発明における（Ｂ）成分は、本願の用件を満足しておれば特に制限されないが、好ましくは架橋性ゴム状重合体（Ｂ−１−１）とオレフィン系樹脂（Ｂ−０）を含有する熱可塑性樹脂（Ｂ−１−２）とからなる架橋された熱可塑性架橋ゴム組成物（Ｂ−１）、及び／または、熱可塑性非架橋ゴム重合体（Ｂ−２）からなることが好ましい。
【０００９】
（Ｂ−１）成分
本発明における（Ｂ−１）は、架橋性ゴム状重合体（Ｂ−１−１）とオレフィン系樹脂（Ｂ−０）が単独または主体とし、必要に応じてその他の熱可塑性樹脂を含有する熱可塑性樹脂（Ｂ−１−２）からなることが好ましく、さらにＪＩＳ  Ｋ６２５３規定のＡ硬度が４０以上、Ｄ硬度１００以下であることが好ましい。
本発明における（Ｂ−１）の中の（Ｂ−１−１）は、例えば、ポリブタジエン、ポリ（スチレン−ブタジエン）、ポリ（アクリロニトリル−ブタジエン）等のジエン系ゴム及び該ジエン系ゴムを水素添加した飽和重合体ゴム（水素添加共重合体ゴム）、イソプレンゴム、クロロプレンゴム、ポリアクリル酸ブチル等のアクリル系ゴム、エチレン−プロピレ共重合体、エチレン−オクテン共重合体、エチレン−プロピレンン−ジエンモノマー三元共重合体（ＥＰＤＭ）等のエチレン・α―オレフィン共重合体等の架橋性ゴム状重合体、あるいは上記ゴム成分を含有する熱可塑性エラストマー等を挙げることができる。
【００１０】
また（Ｂ−１−１）は、ガラス転移温度（Ｔｇ）が−１０℃以下であることが好ましい。
そして、（Ｂ−１−１）の１００℃で測定したムーニー粘度（ＭＬ）（ＩＳＯ  ２８９−１９８５（Ｅ）準拠）は、２０〜１５０が好ましく、更に好ましくは５０〜１２０である。
本発明において（Ｂ−１−１）の中で好ましい重合体の一つはエチレン・α−オレフィン共重合体（Ｂ−１−１α）であり、エチレンおよび炭素数が３〜２０のα−オレフィンとの共重合体が更に好ましい。α−オレフィンとして、例えばプロピレン、ブテン−１、ペンテン−１、ヘキセン−１、４−メチルペンテン−１、ヘプテン−１、オクテン−１、ノネン−１、デセン−１、ウンデセン−１、ドデセン−１等が挙げられる。中でもヘキセン−１、４−メチルペンテン−１、オクテン−１が好ましく、特に好ましくは炭素数３〜１２のα−オレフィンであり、とりわけプロピレン、ブテン−１、オクテン−１が最も好ましい。
【００１１】
また、（Ｂ−１−１α）は必要に応じて、不飽和結合を有する単量体を含有することができ、例えば、ブタジエン、イソプレン等の共役ジオレフィン、１,４−ヘキサジエン等の非共役ジオレフィン、ジシクロペンタジエン、ノルボルネン誘導体等の環状ジエン化合物、及びアセチレン類が挙げられる。とりわけエチリデンノルボルネン（ＥＮＢ）、ジシクロペンタジエン（ＤＣＰ）が最も好ましい。
本発明において（Ｂ−１−１）の好ましい共重合体の一つであるエチレン・α−オレフィン共重合体（以下、（Ｂ−１−１α）のエチレン・α−オレフィン共重合体という。）は、公知のメタロセン系触媒を用いて製造することが好ましい。
【００１２】
一般にはメタロセン系触媒は、チタン、ジルコニウム等のＩＶ族金属のシクロペンタジエニル誘導体と助触媒からなり、重合触媒として高活性であるだけでなく、チーグラー系触媒と比較して、得られる重合体の分子量分布が狭く、共重合体中のコモノマーである炭素数３〜２０のα−オレフィンの分布が均一である。
本発明において用いられる（Ｂ−１−１α）のエチレン・α−オレフィン共重合体は、α−オレフィンの共重合比率が１〜６０重量％であることが好ましく、更に好ましくは１０〜５０重量％、最も好ましくは２０〜４５重量％である。α−オレフィンの共重合比率は組成物の硬度、引張強度等の観点から６０重量％以下が好ましく、一方、柔軟性、機械的強度の観点から１重量％以上が好ましい。
【００１３】
（Ｂ−１−１α）のエチレン・α−オレフィン共重合体の密度は、０．８〜０．９ｇ／ｃｍ３の範囲にあることが好ましい。この範囲の密度を有するエチレン・α−オレフィン共重合体を用いることにより、柔軟性に優れ、硬度の低い本発明の熱可塑性エラストマー組成物を得ることができる。
本発明にて用いられる（Ｂ−１−１α）のエチレン・α−オレフィン共重合体は、長鎖分岐を有していることが望ましい。長鎖分岐が存在することで、機械的強度を落とさずに、共重合されているα−オレフィンの比率（重量％）に比して、密度をより小さくすることが可能となり、低密度、低硬度、高強度のエチレン・α−オレフィン共重合体を得ることができる。長鎖分岐を有するエチレン・α−オレフィン共重合体としては、米国特許明細書第５２７８２７２号明細書等に記載されている。
【００１４】
また、（Ｂ−１−１α）のエチレン・α−オレフィン共重合体は、室温以上に熱天秤（ＤＳＣ）の融点ピークを有することが望ましい。融点ピークを有するとき、融点以下の温度範囲では形態が安定しており、取扱い性に優れ、ベタツキも少ない。
また、本発明にて用いられる（Ｂ−１−１α）のエチレン・α−オレフィン共重合体のメルトフローレート（ＭＦＲ）は、０．０１〜１００ｇ／１０分（２３０℃、２．１６ｋｇ荷重（０．２１２Ｐａ））の範囲のものが好ましく用いられ、更に好ましくは０．２〜１０ｇ／１０分である。本発明の組成物は特に架橋される場合には１００ｇ／１０分以下が好ましく、また、流動性、加工性の観点から０．０１ｇ／１０分以上が好ましい。
【００１５】
本発明において、（Ｂ−１−１）のもう一つの好ましい共重合体である上記水素添加ゴム（Ｂ−１−１β）は、少なくとも一種の共役ジエン系単量体の単独重合体ゴム、または共役ジエン系単量体と芳香族ビニル単量体とからなる共重合体ゴムであって、ランダム共重合体の全二重結合の水素添加率が５０％以上である水素添加共重合体ゴムが好ましく、とりわけ主鎖および側鎖に二重結合を有する重合体及び／または共重合体からなる不飽和重合体ゴムの全オレフィン性二重結合の５０％以上が水素添加された水素添加共重合体ゴムであることが好ましい。
上記水素添加ゴム（Ｂ−１−１β）において、必要に応じて、例えば、オレフィン系、メタクリル酸エステル系、アクリル酸エステル系、不飽和ニトリル系、塩化ビニル系単量体等の共役ジエンと共重合可能な単量体（以下、共重合可能な単量体という。）を共重合することができる。
【００１６】
上記共役ジエン系単量体としては、１，３−ブタジエン、イソプレン、２，３−ジメチル−１，３−ブタジエン、１，３−ペンタジエン、２−メチル−１、３−ペンタジエン、１，３−ヘキサジエン、４，５−ジエチル−１、３−オクタジエン、３−ブチル−１，３−オクタジエン、クロロプレン等を挙げることができ、１，３−ブタジエン、イソプレン、１，３−ペンタジエンが好ましく、１，３−ブタジエン、イソプレンが最も好ましい。
また、前記芳香族ビニル単量体としては、スチレン、α−メチルスチレン、ｐ−メチルスチレン、ｔ−ブチルスチレン、ジビニルベンゼン、Ｎ，Ｎ−ジメチル−ｐ−アミノエチルスチレン、ビニルピリジン等を挙げることができ、スチレン、α−メチルスチレンが好ましい。上記芳香族単量体は一種または二種以上併用することができる。芳香族ビニル単量体含有量は、０〜８０重量％が好ましく、更に好ましくは０〜５０重量％、最も好ましくは０〜３０重量％である。
【００１７】
（Ｂ−１−１）としての水素添加ゴム（Ｂ−１−１β）において、水素添加前の共役ジエン単量体部分のビニル結合は、分子内に均一に存在していても、分子鎖に沿って増減あるいは減少してもよいし、また、ビニル結合含有量の異なった、複数個のブロックを含んでいてもよい。そして、芳香族ビニル単量体および／または共重合可能な単量体を含む場合は、共役ジエン単量体と芳香族ビニル単量体および／または共重合可能な単量体とはランダムに結合することが好ましいが、ブロック状の芳香族ビニル単量体および／またはブロック状の共重合可能な単量体を含んでもよい。ブロック状の芳香族ビニル重合体の含有率は、全芳香族ビニル単量体中の２０重量％以下が好ましく、更に好ましくは１０重量％以下である。
【００１８】
上記水素添加ゴム（Ｂ−１−１β）中の全オレフィン性二重結合は、５０％以上、好ましくは９０％以上、更に好ましくは９５％以上が水素添加され、そして主鎖の残存二重結合が５％以下、側鎖の残存二重結合が５％以下である。このような水素添加ゴムの具体例としては、ポリブタジエン、ポリ（スチレン−ブタジエン）、ポリ（アクリロニトリル−ブタジエン）、ポリイソプレン、ポリクロロプレン等のジエン系ゴムを部分的または完全に水素添加したゴム状重合体を挙げることができ、特に水素添加ブタジエン系または水素添加イソプレン系ゴムが好ましい。
【００１９】
このような水素添加ゴム（Ｂ−１−１β）は、上述のジエン系ゴムを公知の水素添加方法で部分水素添加することにより得られる。例えば、F.L.Ramp,etal,J.Amer.Chem.Soc.,83,4672(1961)記載のトリイソブチルボラン触媒を用いて水素添加する方法、Hung Yu Chen,J.Polym.Sci.Polym.Letter Ed.,15,271(1977)記載のトルエンスルフォニルヒドラジドを用いて水素添加する方法、あるいは特公昭４２−８７０４号公報に記載の有機コバルトー有機アルミニュウム系触媒あるいは有機ニッケルー有機アルミニュウム系触媒を用いて水素添加する方法等を挙げることができる。
【００２０】
ここで、特に好ましい水素添加の方法は、低温、低圧の温和な条件下で水素添加が可能な触媒を用いる特開昭５９−１３３２０３号、特開昭６０−２２０１４７号の各公報あるいは不活性有機溶媒中にて、ビス（シクロペンタジエニル）チタニウム化合物と、ナトリウム原子、カリウム原子、ルビジウム原子またはセシウム原子を有する炭化水素化合物とからなる触媒の存在下に水素と接触させる特開昭６２−２０７３０３号公報に示される方法である。
また、水素添加ゴム（Ｂ−１−１β）の２５℃における５重量％スチレン溶液粘度（５％ＳＶ）は、２０〜３００センチポイズ（ｃｐｓ）の範囲にあることが好ましい。特に好ましい範囲は２５〜１５０ｃｐｓである。
本発明にて用いられる（Ｂ−１−１）の架橋性ゴム状重合体は、複数の種類のものを混合して用いても良い。そのような場合には、加工性のさらなる向上を図ることが可能となる。
本発明において、架橋性ゴム状重合体（Ｂ−１−１）中に占めるポリスチレン換算分子量が１５万以下である該重合体の割合が３０重量％以下であることが好ましく、より好ましくは２５％以下、更に好ましくは２０％以下、最も好ましくは１５％以下、極めて好ましくは１０％以下である。上記割合が３０％以下の場合には架橋性が著しく高まり、機械的強度、外観、感触、耐傷性及び耐油性が向上する。
【００２１】
本発明において架橋性ゴム状重合体（Ｂ−１−１）中に占めるポリスチレン換算分子量が１５万以下である該重合体の割合を制御する方法として、分子量が１５万以下の部分が３０％以下になるように全体の分子量を高める方法、または分子量１５万以下の部分を抽出等の操作で除去する方法、あるいは重合触媒等により選択的に分子量１５万以下が生成しない重合方法等が挙げられる。
本発明における（Ｂ−１）の中の熱可塑性樹脂（Ｂ−１−２）は、オレフィン系樹脂（Ｂ−０）を含有する熱可塑性樹脂であり、オレフィン系樹脂（Ｂ−０）を単独または主体とし、必要に応じてその他の熱可塑性樹脂を含有する熱可塑性樹脂である。（Ｂ−１−２）として、例えばポリオレフィン系を必須成分として、必要に応じて、ポリスチレン系、ポリフェニレンエーテル系、ポリ塩化ビニル系、ポリアミド系、ポリエステル系、ポリフェニレンスルフィド系、ポリカーボネート系、ポリメタクリレート系等もしくは二種以上を混合したものを使用することができる。
（Ｂ−１−２）としての必須成分のオレフィン系樹脂（Ｂ−０）は、（Ａ）成分に記載されたものである。
【００２２】
本発明において、（Ｂ−１−２）成分の中でも、エチレンとプロピレンとのランダム共重合樹脂等のプロピレン系ランダム共重合樹脂（Ｂ−１−２α）、プロピレン系ブロック共重合体樹脂またはホモポリプロピレン系樹脂（Ｂ−１−２β）が好ましい。
（Ｂ−１−２α）の中で最も好ましいプロピレンを主体としたα−オレフィンとのランダム共重合樹脂は、高圧法、スラリー法、気相法、塊状法、溶液法等で製造することができ、重合触媒としてZiegler-Natta触媒、シングルサイト、メタロセン触媒が好ましい。特に狭い組成分布、分子量分布が要求される場合には、メタロセン触媒を用いたランダム共重合法が好ましい。
【００２３】
ランダム共重合樹脂の具体的製造法は、欧州特許0969043A1または米国特許5198401に開示されており、液状プロピレンを攪拌機付き反応器に導入した後に、触媒をノズルから気相または液相に添加する。次いで、エチレンガスまたはα−オレフィンを反応器の気相または液相に導入し、反応温度、反応圧力をプロピレンが還流する条件に制御する。重合速度は触媒濃度、反応温度で制御し、共重合組成はエチレンまたはα−オレフィンの添加量により制御する。
また、本発明にて好適に用いられるオレフィン系樹脂のメルトインデックスは、０．１〜１００ｇ／１０分（２３０℃、２．１６ｋｇ荷重（０．２１２Ｐａ））の範囲のものが好ましく用いられる。熱可塑性エラストマー組成物の耐熱性、機械的強度の観点から１００ｇ／１０分以下であることが好ましく、また、流動性、成形加工性の観点から０．１ｇ／１０分以上が好ましい。
【００２４】
本発明において、（Ｂ−１−１）と（Ｂ−１−２）からなる組成物１００重量部中の各成分は、（Ｂ−１−１）が１〜９９重量％であることが好ましく、更に好ましくは１０〜８０重量％、最も好ましくは２０〜７０重量％であり、（Ｂ−１−２）が１〜９９重量％が好ましく、更に好ましくは９０〜２０重量％、最も好ましくは８０〜３０重量％である。上記範囲内では、射出成形性と耐傷性のバランスが向上する。
本発明において、（Ｂ−１−１）と（Ｂ−１−２）からなる該組成物は、別個の（Ｂ−１−１）と（Ｂ−１−２）を押出機で溶融混合したものであっても良いし，また（Ｂ−１−１）と（Ｂ−１−２）を重合時に製造した重合型オレフィン系組成物であっても良い。このような重合型オレフィン系組成物は、オレフィン系ゴムの分散相とオレフィン系樹脂の連続相からなる重合法によって製造された熱可塑性エラストマーである。通常は多段重合法により製造される。
【００２５】
本発明において、多段重合法とは、重合が１回で終了するのではなく、２段階以上の多段重合を行うことにより、複数の種類のポリマーを連続して製造することができる重合法を意味し、機械的な手法を用いて異種類のポリマーからなる混合樹脂を得るところの通常のポリマーブレンド法とは異なる手法である。
多段重合法によって得られるオレフィン系架橋性ゴム組成物は、反応器中で（１）ハードセグメントと、（２）ソフトセグメントとが二段階以上で多段重合されてなる共重合体である。（１）ハードセグメントとしては、プロピレン単独重合体ブロックや、あるいはプロピレンとα−オレフィンとの共重合体ブロックが代表的であり、例えばプロピレン／エチレン、プロピレン／１−ブテン、プロピレン／エチレン／１−ブテン等の二元または三元共重合体ブロックが挙げられる。また（２）ソフトセグメントとしては、エチレン単独重合体ブロックおよびエチレンとα−オレフィンとの共重合体ブロックが代表的であり、例えばエチレン／プロピレン、エチレン／１−ブテン、エチレン／プロピレン／１−ブテン等の二元または三元共重合体ブロックが挙げられる。
【００２６】
本発明において、耐熱性を高める必要がある場合には、必要に応じて熱可塑性樹脂（Ｂ−１−２）として、ポリフェニレンエーテル系樹脂を用いることができ、例えばポリ（２，６−ジメチル−１，４−フェニレンエーテル）、２，６−ジメチルフェノールと２，３，６−トリメチルフェノールとの共重合体等が好ましく、中でもポリ（２，６−ジメチル−１，４−フェニレンエーテル）が好ましい。このようなポリフェニレンエーテルの還元粘度ηｓｐ／Ｃ（０．５ｇ／ｄｌ、クロロホルム溶液、３０℃測定）は、０．２０〜０．７０ｄｌ／ｇの範囲にあることが好ましく、０．３０〜０．６０ｄｌ／ｇの範囲にあることがより好ましい。またポリフェニレンエーテルの（Ｂ−１−２）中に占める割合は、１〜９９重量％が好ましく、更に好ましくは１〜８０重量％、最も好ましくは２〜５０重量％である。
【００２７】
（Ｂ−２）成分
本発明における（Ｂ−２）成分の熱可塑性非架橋ゴム重合体は、前記（Ｂ−１−１）の架橋前の熱可塑性を有するゴム状重合体であり、特に制限されないが、芳香族ビニル単量体単位を含有する熱可塑性ゴム状重合体であることが好ましい。また立体規則性についてはランダムでもブロックでも制限はされないが、耐熱性の観点から芳香族ビニル系ブロック共重合体が好ましい。
（Ｂ−２）成分の代表例の一つとして、芳香族ビニルブロックと共役ジエンブロックを有する共重合体またはその水素添加物が挙げられ、具体的には水素添加スチレンブタジエンブロック共重合体である。
【００２８】
このようなブロック共重合体は、芳香族ビニル単位と共役ジエン単位からなるブロック共重合体、または上記共役ジエン単位部分が部分的に水素添加または、必要に応じて、不飽和カルボン酸またはその無水物あるいはエポキシ変性されたブロック共重合体である。
上記ブロック構造は、芳香族ビニル単位からなる重合体ブロックをＳで表示し、共役ジエン及び／またはその部分的に水素添加された単位からなる重合体ブロックをＢで表示する場合、ＳＢ、Ｓ（ＢＳ）ｎ 、（但し、ｎは１〜３の整数）、Ｓ（ＢＳＢ）ｎ 、（但し、ｎは１〜２の整数）のリニア−ブロック共重合体や、（ＳＢ）ｎ Ｘ（但し、ｎは３〜６の整数。Ｘは四塩化ケイ素、四塩化スズ、ポリエポキシ化合物等のカップリング剤残基。）で示され、Ｂ部分を結合中心とする星状（スタ−）ブロック共重合体であることが好ましい。なかでもＳＢの２型、ＳＢＳの３型、ＳＢＳＢの４型のリニア−ブロック共重合体が好ましい。
【００２９】
上記ブロック共重合体を構成する芳香族ビニル単量体は、例えば、スチレン、α−メチルスチレン、パラメチルスチレン、ｐ−クロロスチレン、ｐ−ブロモスチレン、２，４，５−トリブロモスチレン等であり、スチレンが最も好ましいが、スチレンを主体に上記他の芳香族ビニル単量体を共重合してもよい。
また、上記ブロック共重合体を構成する共役ジエン単量体は、イソプレン、ブタジエン、ヘキサジエン、２，３−ジメチル−１，３−ブタジエン、１，３−ブンタジエン等を挙げることができ、特に１，３−ブタジエン及び／またはイソプレンが好ましい。
本発明において、（Ｂ−１）と（Ｂ−２）からなる組成物１００重量部に対して、（Ｂ−１）は、１〜９９重量部が好ましく、更に好ましくは１〜７０重量部、最も好ましくは２０〜６０重量部である。
【００３０】
（Ｃ）成分
本発明における（Ｃ）成分は、ＪＩＳ  Ｋ６２５３規定のＡ硬度が４０以上、Ｄ硬度１００以下であるオレフィン系熱可塑性エラストマーであれば特に制限されないが、とりわけ前記（Ｂ−１）の熱可塑性架橋ゴム組成物を含有することが好ましい。
【００３１】
（Ｄ）成分
前記（Ｂ−１）、（Ｃ）は、（Ｄ）架橋剤で架橋されることが好ましい。
（Ｄ）架橋剤は、（Ｄ−１）架橋開始剤を必須成分とし、必要に応じて（Ｄ−２）多官能単量体、（Ｄ−３）単官能単量体を含有する。上記（Ｄ）架橋剤は、（Ｂ−１−１）と（Ｂ−１−２）の合計１００重量部に対し０．００１〜１０重量部、好ましくは０．００５〜３重量部の量で用いられる。上記範囲内では架橋のレベルが高まり、組成物の耐熱性とゴム特性のバランスが向上する。
【００３２】
ここで、（Ｄ−１）架橋開始剤は、有機過酸化物、有機アゾ化合物等のラジカル開始剤等が挙げられ、その具体的な例として、１，１−ビス（ｔ−ブチルパーオキシ）−３，３，５−トリメチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）シクロドデカン、１，１−ビス（ｔ−ブチルパーオキシ）シクロヘキサン、２，２−ビス（ｔ−ブチルパーオキシ）オクタン、ｎ−ブチル−４，４−ビス（ｔ−ブチルパーオキシ）ブタン、ｎ−ブチル−４，４−ビス（ｔ−ブチルパーオキシ）バレレート等のパーオキシケタール類；ジ−ｔ−ブチルパーオキサイド、ジクミルパーオキサイド、ｔ−ブチルクミルパーオキサイド、α，α’−ビス（ｔ−ブチルパーオキシ−ｍ−イソプロピル）ベンゼン、α，α’−ビス（ｔ−ブチルパーオキシ）ジイソプロピルベンゼン、２，５−ジメチル−２，５−ビス（ｔ−ブチルパーオキシ）ヘキサンおよび２，５−ジメチル−２，５−ビス（ｔ−ブチルパーオキシ）ヘキシン−３等のジアルキルパーオキサイド類；アセチルパーオキサイド、イソブチリルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、２，４−ジクロロベンゾイルパーオキサイドおよびｍ−トリオイルパーオキサイド等のジアシルパーオキサイド類；ｔ−ブチルパーオキシアセテート、ｔ−ブチルパーオキシイソブチレート、ｔ−ブチルパーオキシ−２−エチルヘキサノエート、ｔ−ブチルパーオキシラウリレート、ｔ−ブチルパーオキシベンゾエート、ジ−ｔ−ブチルパーオキシイソフタレート、２，５−ジメチル−２，５−ジ（ベンゾイルパーオキシ）ヘキサン、ｔ−ブチルパーオキシマレイン酸、ｔ−ブチルパーオキシイソプロピルカーボネート、およびクミルパーオキシオクテート等のパーオキシエステル類；ならびに、ｔ−ブチルハイドロパーオキサイド、クメンハイドロパーオキサイド、ジイソプロピルベンゼンハイドロパーオキサイド、２，５−ジメチルヘキサン−２，５−ジハイドロパーオキサイドおよび１，１，３，３−テトラメチルブチルパーオキサイド等のハイドロパーオキサイド類を挙げることができる。
【００３３】
これらの化合物の中では、１，１−ビス（ｔ−ブチルパーオキシ）−３，３，５−トリメチルシクロヘキサン、ジ−ｔ−ブチルパーオキサイド、ジクミルパーオキサイド、２，５−ジメチル−２，５−ビス（ｔ−ブチルパーオキシ）ヘキサンおよび２，５−ジメチル−２，５−ビス（ｔ−ブチルパーオキシ）ヘキシン−３が好ましい。
上記（Ｄ−１）は、（Ｄ）成分中で好ましくは１〜８０重量％、更に好ましくは１０〜５０重量％の量が用いられる。架橋性の観点から１重量％以上が好ましく、機械的強度の観点から８０重量％以下が好ましい。
【００３４】
本発明において、（Ｄ）架橋剤に必要に応じて含まれる（Ｄ−２）多官能単量体は、官能基としてラジカル重合性の官能基が好ましく、とりわけビニル基が好ましい。官能基の数は２以上であるが、（Ｄ−３）との組み合わせで特に３個以上の官能基を有する場合には有効である。具体例としては、ジビニルベンゼン、トリアリルイソシアヌレート、トリアリルシアヌレート、ダイアセトンジアクリルアミド、ポリエチレングリコールジアクリレート、ポリエチレングリコールジメタクリレート、トリメチロールプロパントリメタクリレート、トリメチロールプロパントリアクリレート、エチレングリコールジメタクリレート、トリエチレングリコールジメタクリレート、ジエチレングリコールジメタクリレート、ジイソプロペニルベンゼン、Ｐ−キノンジオキシム、Ｐ，Ｐ’−ジベンゾイルキノンジオキシム、フェニルマレイミド、アリルメタクリレート、Ｎ，Ｎ’−ｍ−フェニレンビスマレイミド、ジアリルフタレート、テトラアリルオキシエタン、１，２−ポリブタジエン等が好ましく用いられる。特にトリアリルイソシアヌレートが好ましい。これらの多官能単量体は複数のものを併用して用いてもよい。
【００３５】
上記（Ｄ−２）は、（Ｄ）成分中で好ましくは１〜８０重量％、更に好ましくは１０〜５０重量％の量が用いられる。架橋性の観点から１重量％以上が好ましく、機械的強度の観点から８０重量％以下が好ましい。
本発明において用いられる前記（Ｄ−３）は、架橋反応速度を制御するために加えるビニル系単量体であり、ラジカル重合性のビニル系単量体が好ましく、芳香族ビニル単量体、アクリロニトリル、メタクリロニトリル等の不飽和ニトリル単量体、アクリル酸エステル単量体、メタクリル酸エステル単量体等のエステル系単量体、アクリル酸単量体、メタクリル酸単量体等の不飽和カルボン酸単量体、無水マレイン酸単量体等の不飽和カルボン酸無水物、Ｎ−置換マレイミド単量体等を挙げることができる。
【００３６】
上記（Ｄ−３）は、（Ｄ）成分中で好ましくは１〜８０重量％、更に好ましくは１０〜５０重量％の量が用いられる。架橋性の観点から１重量％以上が好ましく、機械的強度の観点から８０重量％が好ましい。
本発明において、最も好ましい（Ｄ）架橋剤の組み合わせについては、架橋開始剤として、日本油脂社製、２，５−ジメチル−２，５−ビス（ｔ−ブチルパーオキシ）ヘキサン（ 商品名パーヘキサ２５Ｂ）または日本油脂社製、２，５−ジメチル−２，５−ビス（ｔ−ブチルパーオキシ）ヘキシンー３と、多官能単量体として、日本化成（株）製、トリアリルイソシアヌレート（ＴＡＩＣ）との組み合わせが、機械的強度、後述の軟化剤が存在するときの軟化剤の保持性が優れている。
【００３７】
（Ｅ）成分
本発明において、必要に応じて、（Ｅ）成分として、軟化剤、２５０℃で溶融しない粉末状化合物、ポリオルガノシロキサン、繊維化剤、結晶核剤、樹脂系ワックスから選ばれる剤を添加して使用することができる。
（１）軟化剤としては、パラフィン系、ナフテン系、芳香族系などの炭化水素からなるプロセスオイルが好ましい。とりわけ、パラフィン系炭化水素主体またはゴムとの相容性の観点からナフテン系炭化水素主体のプロセスオイルが好ましい。熱・光安定性の観点から、プロセスオイル中の芳香族系炭化水素の含有量については、ＡＳＴＭ  Ｄ２１４０−９７規定の炭素数比率で１０％以下であることが好ましく、更に好ましくは５％以下、最も好ましくは１％以下である。
これらの軟化剤は、（Ａ）〜（Ｃ）の各成分単独１００重量部に対して、５〜５００重量部、好ましくは１０〜１５０重量部用いる。上記範囲内では射出成形性、柔軟性と耐ブリード性のバランスが優れる。
【００３８】
（２）２５０℃で溶融しない粉末状化合物としては、有機系、無機系を問わない。具体例として、有機系として、脂肪酸の金属塩等の有機酸金属塩等を挙げることができる。  また上記無機系の具体例として、酸化亜鉛、アルミナ（酸化アルミニウム）、ケイ酸アルミニウム、シリカ（酸化ケイ素）、酸化カルシウム、炭酸カルシウム、酸化チタン、酸化鉄、酸化バリウム、二酸化マンガン、酸化マグネシウム、酸化マンガン、酸化マグネシウム、酸化ジルコニウム、酸化亜鉛、酸化モリブデン、酸化コバルト、酸化ビスマス、酸化クロム、酸化スズ、酸化アンチモン、酸化ニッケル、酸化銅、酸化タングステン等の単体または、それらの複合体（合金）、水酸化アルミニウム、水酸化マグネシウム、ドロマイト、ハイドロタルサイト、ゼオライト、水酸化カルシウム、水酸化バリウム、塩基性炭酸マグネシウム、水酸化ジルコニウム、酸化スズの水和物等の無機金属化合物の水和物、ホウ酸亜鉛、メタホウ酸亜鉛、メタホウ酸バリウム、炭酸亜鉛、炭酸マグネシウム、炭酸カルシウム、炭酸バリウム、カオリン、モンモリロナイト、ベントナイト、クレー、マイカ、タルク等を挙げることができ、中でも板状フィラーが好ましく、タルク、マイカ、カオリンが特に好ましい。
上記粉末状化合物の量は、（Ａ）〜（Ｃ）の各成分単独１００重量部に対して、０.１〜２００重量部が好ましく、更に好ましくは１〜１５０重量部、最も好ましくは５〜１００重量部、極めて好ましくは５〜５０重量部である。
【００３９】
（３）ポリオルガノシロキサンとしては、耐磨耗性を改良するための成分であり、ＪＩＳ−Ｋ２４１０規定の２５℃における動粘度が５０００センチストークス（５×１０−３ｍ２／ｓｅｃ）以上であることが好ましい。
上記ポリオルガノシロキサンは、粘調な水飴状からガム状の様態であり、アルキル、ビニル及び／またはアリール基置換シロキサン単位を含むポリマーであれば特に制約されない。その中でもポリジメチルシロキサンが最も好ましい。
本発明に用いられるポリオルガノシロキサンの動粘度（２５℃）は、５０００ＣＳ（５×１０−３ｍ２／ｓｅｃ）以上であり、更に好ましくは、１万ＣＳ（１×１０−２ｍ２／ｓｅｃ）以上１０００万（１０ｍ２／ｓｅｃ）未満、最も好ましくは５万ＣＳ（０．０５ｍ２／ｓｅｃ）以上２００万（２ｍ２／ｓｅｃ）未満である。
ポリオルガノシロキサンの添加量は、（Ａ）〜（Ｃ）の各成分単独１００重量部に対して、０．０１〜２０重量部であることが好ましく、更に好ましくは０．１〜１０重量部、最も好ましくは０．５〜５重量部である。
【００４０】
（４）繊維化剤としては、フッ素系樹脂が挙げられる。
上記フッ素系樹脂は、樹脂中にフッ素原子を含有する樹脂である。その具体例として、ポリモノフルオロエチレン、ポリジフルオロエチレン、ポリトリフルオロエチレン、ポリテトラフルオロエチレン、テトラフルオロエチレン／ヘキサフルオロプロピレン共重合体等を挙げることができる。また、必要に応じて上記含フッ素モノマ−と共重合可能なモノマ−とを併用してもよい。フッ素系樹脂の中でもポリテトラフルオロエチレンが最も好ましい。
これらのフッ素系樹脂の製造方法は、米国特許第２，３９３，６９７号明細書及び米国特許第２，５３４，０５８号明細書に開示され、例えばテトラフルオロエチレンを水性媒体中で過硫酸アンモニウム、過硫酸カリウム等のラジカル開始剤を用いて、７〜７０kg／cm2 の加圧下、０〜２００°Ｃの温度で重合し、次いで懸濁液、分散液または乳濁液から凝析により、または沈殿によりポリテトラフルオロエチレン粉末が得られる。
【００４１】
上記フッ素系樹脂は、分散性の観点から樹脂変性処理されていることが好ましい。例えば、アクリル樹脂変性が好ましく、炭素数１〜４のアルキル基を有する（メタ）アクリル酸アルキルエステルからなる構成単位を含む（メタ）アクリル酸アルキルエステル系ポリマーを含有する。最も好ましくはＷＯ  ０２／０９０４４０  Ａ１号公報に開示されているアクリル樹脂変性ポリテトラフルオロエチレンが好ましい。
【００４２】
（５）結晶核剤としては、リン酸エステル塩系、ソルビトール系、カルボン酸塩系で分類される有機系結晶核剤、または無機フィラーが挙げられる。
上記有機系結晶核剤の具体例として、リン酸２、２’ーメチレンビス（４，６ージーｔーブチルフェニル）ナトリウム、ビス（ｐーメチルベンジリデン）ソルビトール、ビス（ｐーエチルベンジリデン）ソルビトール等を挙げることができる。また上記無機フィラーの具体例として、前記２５０℃で溶融しない無機化合物が挙げられるが、中でも板状フィラーが好ましく、タルク、マイカ、カオリンが特に好ましい。
上記結晶核の量は、（Ａ）〜（Ｃ）の各成分単独１００重量部に対して、０.０１〜２００重量部が好ましく、更に好ましくは０．１〜１５０重量部、最も好ましくは０．１〜１００重量部、極めて好ましくは０．１〜５０重量部である。
【００４３】
また、本発明において、その特徴を損ねない程度にその他の無機フィラー、可塑剤、有機・無機顔料、熱安定剤、酸化防止剤、紫外線吸収剤、光安定剤、難燃剤、シリコンオイル、発泡剤、帯電防止剤、抗菌剤を含有することが可能である。
本発明の積層体の製造法については、特に制限されない。射出成形法の場合は、例えば射出してまず（Ａ）層を形成し、（Ａ）の溶融状態で射出して（Ｂ）層を形成し、更に同様に（Ｃ）層を逐次形成する多色成形法、または逆の順番での多色成形法、あるいは射出して固化状態の（Ａ）層を形成した後に、逐次（Ｂ）、（Ｃ）層を形成するインサート成形法等が挙げられる。押出成形法の場合は、カレンダーまたはシート押出機にて（Ａ）層を形成した後に溶融状態で、逐次（Ｂ）、（Ｃ）層を形成する、多層押出法、または別個に（Ａ）、（Ｂ）、（Ｃ）層を形成した後に張り合わせる、ラミネート法等が挙げられる。
【００４４】
本発明における（Ｂ）は、熱可塑性架橋ゴム組成物（Ｂ−１）と、（Ｂ−２）としてのスチレン系ゴム重合体、並びに（Ｅ）としての軟化剤の組み合わせが好ましい。
本発明における（Ｂ）の製造には、通常の樹脂組成物、エラストマー組成物の製造に用いられるバンバリーミキサー、ニーダー、単軸押出機、２軸押出機等の一般的な方法を採用することが可能である。とりわけ効率的に動的架橋を達成するためには２軸押出機が好ましく用いられる。２軸押出機は、（Ｂ−１−１）と（Ｂ−１−２）とを均一かつ微細に分散させ、さらに他の成分を添加させて、架橋反応を生じせしめ、本発明の組成物を連続的に製造するのに、より適している。
【００４５】
本発明における（Ｂ）は、まず（Ｂ−１−１）と（Ｂ−１−２）とからなる（Ｂ−１）を製造した後に、（Ｂ−２）と必要に応じて（Ｅ）を添加して溶融混合しても良いし、同一押出機を用い前段で（Ｂ−１）を製造し、サイドフィーダーで（Ｂ−２）（Ｅ）を添加し、溶融混合しても良い。
本発明における（Ｂ−１）は、好適な具体例として、次のような加工工程を経由して製造することができる。すなわち、（Ｂ−１−１）と（Ｂ−１−２）と必要に応じて（Ｄ）をよく混合し、押出機のホッパーに投入する。この際（Ａ−１）と（Ａ−２）を押出機に同時に添加し、溶融混練することが好ましい。（Ｄ）を、（Ｂ−１−１）と（Ｂ−１−２）とともに当初から添加してもよいし、押出機の途中から添加してもよい。また（Ｅ）の中の軟化剤を押出機の途中から添加してもよいし、当初と途中とに分けて添加してもよい。（Ｂ−１−１）と（Ｂ−１−２）の一部を押出機の途中から添加してもよい。押出機内で加熱溶融し混練される際に、前記（Ｂ−１−１）と（Ｄ）とが架橋反応し、さらに（Ｅ）の中の軟化剤を添加して溶融混練することにより架橋反応と混練分散とを充分させたのち押出機から取り出すことにより、本発明の組成物のペレットを得ることができる。
【００４６】
また特に好ましい溶融押出法としては、原料添加部を基点としてダイ方向に長さＬを有し、かつＬ／Ｄが５から１００（但しＤはバレル直径）である二軸押出機を用いる場合である。二軸押出機は、その先端部からの距離を異にするメインフィ−ド部とサイドフィ−ド部の複数箇所の供給用部を有し、複数の上記供給用部の間及び上記先端部と上記先端部から近い距離の供給用部との間にニ−ディング部分を有し、上記ニ−ディング部分の長さが、それぞれ３Ｄ〜１０Ｄであることが好ましい。
また本発明において用いられる製造装置の一つの二軸押出機は、二軸同方向回転押出機でも、二軸異方向回転押出機でもよい。また、スクリュ−の噛み合わせについては、非噛み合わせ型、部分噛み合わせ型、完全噛み合わせ型があり、いずれの型でもよい。低いせん断力をかけて低温で均一な樹脂を得る場合には、異方向回転・部分噛み合わせ型スクリュ−が好ましい。やや大きい混練を要する場合には、同方向回転・完全噛み合わせ型スクリュ−が好ましい。さらに大きい混練を要する場合には、同方向回転・完全噛み合わせ型スクリュ−が好ましい。
本発明における（Ｂ−１）の最も好ましい製造法は、（Ｂ−１−１）と（Ｂ−１−２）を溶融混合後、（Ｄ）により架橋する方法である。
【実施例】
【００４７】
以下、本発明を実施例、比較例により更に詳細に説明するが、本発明はこれらに限定されるものではない。なお、これら実施例および比較例において、各種物性の評価に用いた試験法は以下の通りである。
（１）硬度
ＪＩＳ  Ｋ６２５３規定に準拠した方法で測定し、測定針がサンプルシートに接触してから１０秒後の数値を硬度と定義し、柔軟性の指標とする。
（２）軟化温度  
セイコー電子工業(株)製  ＴＭＡ１００、ＳＳＣ５０００を用い、荷重５ｇ／ｍｍ２における直径１ｍｍのプローブが１００μｍ浸入する温度（℃）を軟化温度とした。
（３）耐久性
圧縮永久歪み（Ｃ−Ｓｅｔ）［％］を耐久性の指標とする。
ＪＩＳ  Ｋ６３０１に準じ、８０℃×２２時間にて、回復性の指標として評価する。値が小さいほど耐久性に優れる。
（４）クッション性
1ｍｍ厚さのシートを指で押さえた時のクッション感を以下の基準で評価を行なう。
◎  極めて良好
○  良好
△  良好であるが、少し硬い
×    硬く、クッション感はない
また一方で、クッション性の定量的な指標として回復性を用いる。
シール材上に重量５００ｇのＳＵＳ平板を載せ、温度２３℃、湿度５０％ＲＨの環境下で１０００時間放置し、その後ＳＵＳ平板を取り除き２４時間後に初期に厚さに対する変化量を測定し、回復性の指標とする。
値が小さいほど回復性に優れる。
【００４８】
実施例、比較例で用いる各成分は以下のものを用いる。
（イ）ゴム状重合体
１）エチレン・プロピレン・エチリデンノルボルネン（ＥＮＢ）共重合体（ＴＰＥ−１）
特開平３ー１６３０８８号公報に記載のメタロセン触媒を用いた方法により製造する。共重合体のエチレン／プロピレン／ＥＮＢの組成比は、７２／２４／４（重量比）であり、ムーニー粘度は１００である。（ＴＰＥ−１と称する）
２）エチレン・プロピレン・エチリデンノルボルネン（ＥＮＢ）共重合体（ＴＰＥ−２）通常のチーグラー触媒を用いた方法により製造する。共重合体のエチレン／プロピレン／ＥＮＢの組成比は、７２／２４／４（重量比）であり、ムーニー粘度は１０５である。（ＴＰＥ−２と称する）
３）エチレンとオクテン−１との共重合体（ＴＰＥ−３）
特開平３−１６３０８８号公報に記載のメタロセン触媒を用いた方法により製造した。共重合体のエチレン／オクテン−１の組成比は、７２／２８（重量比）であり、ムーニー粘度は１００である。（ＴＰＥ−３と称する）
４）水素添加ブタジエン重合体
ＷＯ01/48079号公報に記載の方法に基づき、ブタジエン重合体を水素添加することにより製造する。ムーニー粘度は１００である。（Ｈ−ＢＲと称する）
５）水素添加スチレン・ブタジエンランダム共重合体
ＷＯ01/48079号公報に記載の方法に基づき、スチレン・ブタジエンランダム共重合体を水素添加することにより製造する。前駆体の共重合体のスチレン／ブタジエンの組成比は、７０／３０（重量比）であり、ムーニー粘度は１００である。（Ｈ−ＳＢＲと称する）
６）水素添加スチレン・ブタジエンブロック共重合体
市販のＳＥＢＳ（スチレン／エチレン・ブチレン＝７０／３０重量比）（ＳＥＢＳ−１と称する）
市販のＳＥＢＳ（スチレン／エチレン・ブチレン＝３０／７０重量比）（ＳＥＢＳ−２と称する）
市販のＳＥＰＳ（スチレン／エチレン・プロピレン＝３０／７０重量比）（ＳＥＰＳと称する）
【００４９】
（ロ）熱可塑性樹脂
１）ポリプロピレン
アイソタクチックホモポリプロピレン（ＰＰと称する）  ＭＦＲ：０．５ｇ／１０分（２３０℃、２．１６ｋｇ荷重）
２）ポリフェニレンエーテル
ポリ（２，６−ジメチル−１，４−フェニレンエーテル）（ＰＰＥと称する）還元粘度ηｓｐ／Ｃ（０．５ｇ／ｄｌ、クロロホルム溶液、３０℃測定）は、０．５０ｄｌ／ｇ
（ハ）架橋剤
１）架橋開始剤（Ｄ−１）
２，５−ジメチル−２，５−ビス（ｔ−ブチルパーオキシ）ヘキサン（ＰＯＸと称する）
２）多官能単量体（Ｄ−２）
トリアリルイソシアヌレート（ＴＡＩＣと称する）
（ニ）添加剤
１）粉末状化合物
市販のタルク（ＴＬと称する）
２）軟化剤（Ｅ）
市販のパラフィンオイル（ＪＩＳ  Ｋ２２８３に準拠の４０℃の動粘度：９０ｃＳｔ）（ＭＯと称する）
【００５０】
[実施例１〜１２および比較例１〜３]
２軸押出機を用いて、表１に記載の各成分（Ａ）、（Ｂ）、（Ｃ）の組成物を２００℃で溶融押出し、ペレット化する。  次いで、日精樹脂製のＴＳＤ−ＳＥ型縦型インサート射出成形機２台を用いて、上記（Ｂ）単独または（Ｂ）及び（Ｃ）を外層に、（Ａ）を内層にしたシートを成形する。
具体的には最初に１台のインサート射出成形機に（Ａ）を２００℃で射出成形し、インサート成形品を得る。次いで、この成形品を取り出し、２台目のインサート射出成形機の金型に移し、引き続き上記重合体組成物を射出成形し、一体化させる。各層のシート厚さはそれぞれ１ｍｍである。
このようにして得られた積層体について各種評価を行なう。その結果を表１に示した。
【００５１】
【表１】
2008162183.tif 000002
【産業上の利用可能性】
【００５２】
本発明の積層体は、自動車用部品、自動車用内装材、エアバッグカバー等の自動車材料、機械部品、電気部品、ケーブル、ホース、ベルト、玩具、雑貨、日用品、建材、シート、フィルム等を始めとする用途に幅広く使用可能である。積層体を形成する成形材料としては発泡成形材料、カレンダー成形材料、パウダースラッシュ成形材料、複層成形材料、インサート成形材料、共押出成形材料、射出成形材料、ブロー成形材料、押出シート成形材料、異型押出成形材料、繊維補強成形材料に有用である。具体的には、壁紙、封止材料、エッジ材料、防水シート、管状材料、電線被覆材料、滑り止め材料、緩衝材料、水泳用品、床被覆材料であり、産業界に果たす役割は大きい。